(57)【要約】【課題】簡単な構造で光取り出し効率を効果的に向上させる有機エレクトロルミネッセンス素子を提供する。【解決手段】有機エレクトロルミネッセンス素子は、透光性を有する第１電極１と、第１電極１と対となる第２電極２と、第１電極１と第２電極２との間に設けられた複数の機能層３と、を備えている。複数の機能層３の少なくとも一つは発光層４である。第１電極１と発光層４との間に、機能層３として、平均粒径が１００ｎｍよりも大きく可視光をミー散乱させるミー散乱体６を有する散乱機能層５が設けられている。ミー散乱体６は、第１電極１と発光層４との間の機能層３によって被覆されている。【選択図】図１
2014220159.tif 000002
【特許請求の範囲】
【請求項１】
透光性を有する第１電極と、前記第１電極と対となる第２電極と、前記第１電極と前記第２電極との間に設けられた複数の機能層と、を備えた有機エレクトロルミネッセンス素子であって、
前記複数の機能層の少なくとも一つは発光層であり、
前記第１電極と前記発光層との間に、前記機能層として、平均粒径が１００ｎｍよりも大きく可視光をミー散乱させるミー散乱体を有する散乱機能層が設けられ、
前記ミー散乱体は、前記第１電極と前記発光層との間の機能層によって被覆されていることを特徴とする、有機エレクトロルミネッセンス素子。
【請求項２】
前記ミー散乱体は、粒度分布において複数の極大値を示すことを特徴とする、請求項１に記載の有機エレクトロルミネッセンス素子。
【請求項３】
前記複数の機能層は、複数の発光材料を含み、
前記ミー散乱体は、粒度分布において、前記発光材料の数と同数の前記極大値を示すことを特徴とする、請求項２に記載の有機エレクトロルミネッセンス素子。
【請求項４】
前記ミー散乱体は、少なくともその一部がレンズ形状であることを特徴とする、請求項１〜３のいずれか１項に記載の有機エレクトロルミネッセンス素子。
【請求項５】
前記ミー散乱体は、微小粒子の凝集体によって構成されていることを特徴とする、請求項１〜４のいずれか１項に記載の有機エレクトロルミネッセンス素子。
【請求項６】
前記ミー散乱体は、キャリア注入性及びキャリア輸送性の少なくとも一方を有することを特徴とする、請求項１〜５のいずれか１項に記載の有機エレクトロルミネッセンス素子。
【請求項７】
前記ミー散乱体は、イオン化ポテンシャルが４．５〜６．０ｅＶであることを特徴とする、請求項６に記載の有機エレクトロルミネッセンス素子。
【請求項８】
前記ミー散乱体は、正孔移動度が１×１０−４ｃｍ２／Ｖｓ以上であることを特徴とする、請求項６に記載の有機エレクトロルミネッセンス素子。
【発明の詳細な説明】
【技術分野】
【０００１】
本発明は、有機エレクトロルミネッセンス素子に関する。
【背景技術】
【０００２】
有機エレクトロルミネッセンス素子（以下「有機ＥＬ素子」ともいう）として、基板の上に設けられた陽極と陰極との間に、ホール輸送層、発光層、電子注入層などの機能層を積層させた構造のものが一般的に知られている。有機ＥＬ素子では、陽極と陰極の間に電圧を印加することによって、発光層で発した光が面状に外部に取り出される。
【先行技術文献】
【特許文献】
【０００３】
【特許文献１】国際公開第２００９／１４１９０３号
【特許文献２】特開２００７−２４２９２７号公報
【発明の概要】
【発明が解決しようとする課題】
【０００４】
有機ＥＬ素子においては、発光層で発した光をより多く外部に取り出すことが重要である。有機ＥＬ素子では、通常、屈折率差により全反射が生じるなどして、発光層から外部に向かう光が内部に閉じ込められ、外部への光の放出量が低減する。供給した電力量に対して取り出される光の量は、光取り出し効率として定義される。そのため光取り出し効率を上げる構造が望まれている。
【０００５】
光取り出し効率を向上するための試みがこれまで非常に多くなされている。例えば、透明基板と透明電極との間に散乱層を設ける方法が開発されている。この方法では、基板と有機層との間の屈折率差の低減作用と光の散乱作用とを高く得ることができ、光取り出し効率を向上させることができる。しかしながら、積層層が増えるために構造が複雑化し、基板の表面に散乱層を形成する工程や平坦化層を設ける工程を要するなど、製造上の煩雑性を伴うおそれがあった。そのため、より簡単な構造で光取り出し効率を高める構造が求められている。
【０００６】
散乱層が、透明電極と発光層との間に設けられた構造の提案も存在する。この構造では、散乱層が機能層の一部を構成することになる。例えば、特許文献１には、有機半導体層の少なくとも一つが粒子を含む光散乱層となった有機発光素子が開示されている。また、特許文献２には、有機層を構成する機能層の少なくとも一部に微粒子を分散させた発光装置が開示されている。しかしながら、特許文献１及び２の方法では、微小な粒子によってレイリー散乱を生じさせて光を散乱させようとしており、散乱の波長依存度が高く、可視光の光を良好に取り出すことができなくなるおそれがあった。
【０００７】
本発明は、上記の事情に鑑みてなされたものであり、より簡単な構造で光取り出し効率を効果的に向上させる有機エレクトロルミネッセンス素子を提供することを目的とするものである。
【課題を解決するための手段】
【０００８】
本発明に係る有機エレクトロルミネッセンス素子は、透光性を有する第１電極と、前記第１電極と対となる第２電極と、前記第１電極と前記第２電極との間に設けられた複数の機能層と、を備えた有機エレクトロルミネッセンス素子であって、
前記複数の機能層の少なくとも一つは発光層であり、
前記第１電極と前記発光層との間に、前記機能層として、平均粒径が１００ｎｍよりも大きく可視光をミー散乱させるミー散乱体を有する散乱機能層が設けられ、
前記ミー散乱体は、前記第１電極と前記発光層との間の機能層によって被覆されていることを特徴とする。
【０００９】
前記ミー散乱体は、粒度分布において複数の極大値を示すことが好ましい。
【００１０】
前記複数の機能層は、複数の発光材料を含み、前記ミー散乱体は、粒度分布において、前記発光材料の数と同数の前記極大値を示すことが好ましい。
【００１１】
前記ミー散乱体は、少なくともその一部がレンズ形状であることが好ましい一態様である。
【００１２】
前記ミー散乱体は、微小粒子の凝集体によって構成されていることが好ましい一態様である。
【００１３】
前記ミー散乱体は、キャリア注入性及びキャリア輸送性の少なくとも一方を有することが好ましい。
【００１４】
前記ミー散乱体は、イオン化ポテンシャルが４．５〜６．０ｅＶであることが好ましい。
【００１５】
前記ミー散乱体は、正孔移動度が１×１０−４ｃｍ２／Ｖｓ以上であることが好ましい。
【発明の効果】
【００１６】
本発明によれば、ミー散乱体を有する散乱機能層が設けられることにより、発光層で発した可視光をミー散乱させることができるため、光取り出し効率を簡単に効果的に向上することができる。
【図面の簡単な説明】
【００１７】
【図１】有機エレクトロルミネッセンス素子の一例を示す断面図である。
【図２】有機エレクトロルミネッセンス素子の一例を示す断面図である。
【図３】有機エレクトロルミネッセンス素子の一例を示す断面図である。
【図４】有機エレクトロルミネッセンス素子の一例を示す断面図である。
【図５】有機エレクトロルミネッセンス素子の一例を示す断面図である。
【図６】有機エレクトロルミネッセンス素子の一例を示す断面図である。
【図７】ミー散乱体の粒度分布の一例を示すグラフである。
【図８】有機エレクトロルミネッセンス素子の一例を示す断面図である。
【図９】有機エレクトロルミネッセンス素子の一例を示す断面図である。
【図１０】有機エレクトロルミネッセンス素子の一例を示す断面図である。
【発明を実施するための形態】
【００１８】
本発明に係る有機エレクトロルミネッセンス素子は、透光性を有する第１電極１と、前記第１電極１と対となる第２電極２と、前記第１電極１と前記第２電極２との間に設けられた複数の機能層３と、を備えた有機エレクトロルミネッセンス素子であって、
前記複数の機能層３の少なくとも一つは発光層４であり、
前記第１電極１と前記発光層４との間に、前記機能層３として、平均粒径が１００ｎｍよりも大きく可視光をミー散乱させるミー散乱体６を有する散乱機能層５が設けられ、
前記ミー散乱体６は、前記第１電極１と前記発光層４との間の機能層３によって被覆されていることを特徴とする。
【００１９】
本発明に係る有機エレクトロルミネッセンス素子によれば、ミー散乱体６を有する散乱機能層５が設けられることにより、発光層４で発した可視光をミー散乱させることができるため、光取り出し効率を簡単に効果的に向上することができる。特に、可視光領域の光を良好に取り出すことができる。
【００２０】
前記ミー散乱体６は、粒度分布において複数の極大値を示すことが好ましい。それにより、可視光の全体に亘って散乱性を高めることができる。また、複数の発光材料を有する場合には、各発光材料に適した散乱性を付与することができ、光取り出し効率を効率よく高めることができる。
【００２１】
前記複数の機能層３は、複数の発光材料を含み、前記ミー散乱体６は、粒度分布において、前記発光材料の数と同数の前記極大値を示すことがさらに好ましい。それにより、複数の発光材料を有する場合に、個々の発光材料ごとに発光材料に適した散乱性を付与することができ、光取り出し効率をさらに効率よく高めることができる。
【００２２】
前記ミー散乱体６は、少なくともその一部がレンズ形状であることが好ましい。それにより、レンズ形状によって光の方向を変化させて光を取り出すことができるため、光取り出し効率を効果的に高めることができる。
【００２３】
前記ミー散乱体６は、微小粒子７の凝集体によって構成されていることが好ましい。それにより、ミー散乱体６を容易に得ることができ、簡単に光取り出し効率を高めることができる。また、微小粒子７の凝集を用いるようにすると、層界面の凹凸を容易に緩和することができるため短絡を低減することができ、信頼性を向上することができる。
【００２４】
前記ミー散乱体６は、キャリア注入性及びキャリア輸送性の少なくとも一方を有することが好ましい。それにより、散乱機能層５の電気特性を高めて発光層４に電気を流れやすくすることができるため、発光効率をさらに高めることができる。
【００２５】
前記ミー散乱体６は、イオン化ポテンシャルが４．５〜６．０ｅＶであることが好ましい。それにより、散乱機能層５の電気特性をさらに高めることができ、発光効率をさらに高めることができる。
【００２６】
前記ミー散乱体６は、正孔移動度が１×１０−４ｃｍ２／Ｖｓ以上であることが好ましい。それにより、散乱機能層５の電気特性をさらに高めることができ、発光効率をさらに高めることができる。
【００２７】
図１は、有機エレクトロルミネッセンス素子（有機ＥＬ素子）の一例を示している。この有機ＥＬ素子は、透光性を有する第１電極１と、第１電極１と対となる第２電極２と、第１電極１と第２電極２との間に設けられた複数の機能層３と、を備えている。複数の機能層３の少なくとも一つは発光層４である。
【００２８】
第１電極１と第２電極２との間の複数の機能層３の全体は、機能層群と定義される。第１電極１、機能層群及び第２電極２の積層体が、発光積層体となる。
【００２９】
発光積層体は、基板８の表面に設けられている。基板８は、発光積層体を支持する基材となる。発光積層体の積層形成時には、基板８の上に各層が順に重ねられて積層される。例えば、図１では、基板８の上に、第１電極１、機能層群を構成する各機能層３、第２電極２の順に積層される。
【００３０】
図１の有機ＥＬ素子は、透光性の第１電極１が基板８の表面に形成されている。基板８の上に第１電極１を形成する場合、有機ＥＬ素子をより容易に製造することができる。基板８は透光性を有することが好ましい。そして、発光層４で発した光は基板８側から取り出される。この有機ＥＬ素子は、いわゆるボトムエミッション構造の素子である。もちろん、有機ＥＬ素子は、ボトムエミッション構造に限られるものではなく、トップエミッション構造であってもよい。トップエミッション構造では、基板８の上（表面）に、光取り出し側とは反対側の電極である第２電極２が形成される。そして、図１とは逆の順序で各層が積層形成される。図１において、基板８を削除し、この基板８を第２電極２の上に描画すれば、トップエミッション構造の素子構成が理解されるであろう。以下の各図の有機ＥＬ素子では、ボトムエミッション構造の例を示しているが、これらはトップエミッション構造に変更され得る。
【００３１】
基板８は、適宜の基板材料によって構成される。例えば、ガラスであってよい。ガラスを用いた場合、発光積層体を良好に形成し、支持することができる。また、ガラスを用いれば、水分の浸入を抑制することができ、機能層３の劣化を抑制することができる。
【００３２】
第１電極１は、光透過性を有する電極である。第１電極１は適宜の電極材料で形成することができる。例えば、透光性を有する金属薄膜、金属酸化物膜などが挙げられる。金属酸化物膜としては、ＩＴＯ、ＩＺＯ、ＡＺＯなどが例示される。
【００３３】
第２電極２は、第１電極１と電気的に対となる電極である。第１電極１と第２電極２とに電圧を印加することにより、電極間に電流が流れ、発光層４で発光が生じる。第２電極２は、光反射性を有することが好ましい。それにより、発光層４から第２電極２側に進む光を反射させて光の進路を第１電極１側に変更し、光を第１電極１側から取り出すことができるため、光取り出し効率を高めることができる。また、第２電極２は、透光性を有していてもよい。第２電極２が透光性を有する場合、両面取り出し構造の有機ＥＬ素子を作製することができる。また、第２電極２が透光性を有する場合、第２電極２の機能層３とは反対側に反射膜を設けることによって、光を反射させて第１電極１側から光を取り出す構造にすることもできる。第２電極２は、適宜の導電膜で形成することができる。例えば、第２電極２の材料として、アルミニウム、銀などが例示される。
【００３４】
第１電極１及び第２電極２は、一方が陽極で他方が陰極を構成する。一の形態では、第１電極１を陽極とし、第２電極２を陰極とすることができる。他の形態では、第１電極１を陰極とし、第２電極２を陽極とすることができる。図１の有機ＥＬ素子では、第１電極１を陽極とし、第２電極２を陰極とする構造がより好ましい。それにより、発光効率の高い素子をより容易に製造することができる。
【００３５】
複数の機能層３は、第１電極１と第２電極２との間で機能層群を構成している。機能層群を構成する複数の機能層３は、有機ＥＬ素子を駆動させて発光を生じるための適宜の層の積層体によって構成される。複数の機能層３の少なくとも一つは発光層４である。発光層４は、発光材料を含む層であり、電子と正孔（ホール）とが結合して、発光を生じさせる層である。発光層４は、通常、発光材料（ドーパント）と、このドーパントをドープするための母体とから構成される。
【００３６】
複数の機能層３は、複数の発光層４を有するものであってよい。その場合、複数の発光層４は、発光材料が異なる層であってよい。また、複数の発光材料は、発光する光の波長が異なるものであってよい。例えば、赤色発光層と緑色発光層と青色発光層との少なくとも三つの発光層を設け、赤緑青の三色の発光を生じさせれば、種々の色を作り出すことが可能である。特に、三色の発光を得るようにすると、白色発光が可能であり、照明として有用な有機ＥＬ素子を得ることができる。なお、白色発光は、例えば青と橙の二色発光などでも可能である。ただし、三色発光の方がより発光特性の良好な白色発光を得ることできる。
【００３７】
複数の発光層４を設ける場合、図１では発光層４は一つ図示しているが、この発光層４の位置に、複数の発光層４を設けるようにしてもよい。また、有機ＥＬ素子は、マルチユニット構造であってもよい。マルチユニット構造は、陽極と陰極とで挟んで電圧を印加すれば発光する機能を有する機能層３の集まりを１つの発光ユニットとして、複数の発光ユニットを光透過性および導電性を有する中間層を介して積層した構造である。マルチユニット構造では、１つの陽極と１つの陰極との間に、厚み方向に重なる複数の発光ユニットが電気的に直列接続して配置される。
【００３８】
複数の機能層３は発光層４を一つだけ有するものであってもよい。その場合、簡単な構成で有機ＥＬ素子を得ることができる。発光層４は、複数の場合及び一つの場合のいずれにおいても、複数の発光材料を含んでもよい。したがって、発光層４が一つの場合においても、発光層４が波長の異なる複数の発光材料を含めば、白色発光が可能である。ただし、照明用途として良好な白色発光を得るためには、発光層４は複数設けられることがより好ましい。
【００３９】
複数の機能層３を構成する層（個々の機能層３）は、発光層４の他に、正孔注入層、正孔輸送層、電子輸送層、電子注入層、中間層等が例示される。
【００４０】
ここでは、複数の機能層３のうち、第１電極１側に最も近い層は、第１機能層３ａと定義される。そして、第１機能層３ａに、第１電極１と反対側で接する層は、第２機能層３ｂと定義される。第２機能層３ｂは、第１機能層３ａに第２電極２側で隣接する層となる。すなわち、複数の機能層３は、第１電極１側から第２電極２側に向けて、第１、第２、・・・とナンバリングされる。
【００４１】
有機ＥＬ素子では、第１電極１と発光層４との間に、機能層３として、散乱機能層５が設けられている。このときの発光層４は、発光層４が複数である場合、最も第１電極１に近い発光層４であってよい。散乱機能層５を最も光取り出し側の発光層４よりも光取り出し側に設けることにより、光取り出し性を容易に効率よく高めることができる。図１に示されている発光層４は、複数の発光層４が設けられている場合、最も第１電極１側に近い発光層４と考えてよい。
【００４２】
散乱機能層５は、第１電極１と発光層４との間に複数の機能層３が配置されている場合、その機能層３のうちのいずれの機能層３により構成されてもよいが、好ましくは、第１機能層３ａにより構成される。第１機能層３ａにより散乱機能層５を形成するようにすれば、散乱機能層５を機能層群（複数の機能層３の集合体）のうちの最外層として形成することができ、積層プロセスにおいて有利になるため、有機ＥＬ素子の製造を容易にすることができる。
【００４３】
第１電極１が陽極を構成し、第２電極２が陰極を構成する素子では、第１機能層３ａは正孔注入層となり得る。よって、散乱機能層５は、正孔注入層で構成することが好ましい一態様である。第１電極１が陽極を構成し、第２電極２が陰極を構成する素子では、第１機能層３ａは正孔輸送層ともなり得る。よって、散乱機能層５は、正孔輸送層で構成することが好ましい他の一態様である。第１電極１が陽極を構成し、第２電極２が陰極を構成する素子では、第１機能層３ａは正孔注入性と正孔輸送性とを兼ね備えた層ともなり得る。よって、散乱機能層５は、正孔注入輸送層で構成することが好ましい他の一態様である。なお、第１電極１が陰極を構成し、第２電極２が陽極を構成する素子では、第１機能層３ａは、電子注入層及び電子輸送層の一方又はそれらを兼ね備えた層であり得るため、散乱機能層５はその層で構成することができる。
【００４４】
散乱機能層５は、可視光をミー散乱（Ｍｉｅ−ｓｃａｔｔｅｒｉｎｇ）させるミー散乱体６を有している。ミー散乱体６は、粒体であり、散乱機能層５に分散されている。散乱機能層５は複数のミー散乱体６を含んでいる。ミー散乱体６は、層において均一に配置していることが好ましい。それにより、散乱性の偏りをなくして、発光面全体において光取り出し性を高めることができる。ここで、可視光とは、４００〜７５０ｎｍの波長の光であってよい。
【００４５】
散乱機能層５は、ミー散乱体６が層媒体９に分散されて構成されている。層媒体９は、層の母体として構成される部分であってよい。散乱機能層５が正孔注入層の場合、層媒体９は、正孔注入性の材料によって構成され得る。散乱機能層５が正孔輸送層の場合、層媒体９は、正孔輸送性の材料によって構成され得る。散乱機能層５が正孔注入輸送層の場合、層媒体９は、正孔注入性と正孔輸送性とを有する材料によって構成され得る。
【００４６】
ミー散乱体６は、粒体の平均粒径が１００ｎｍよりも大きい。平均粒径が１００ｎｍよりも大きくなることで、可視光の波長領域と近くなり、ミー散乱を生じさせることができる。
【００４７】
ミー散乱体６の平均粒径は、レーザー回折法によって測定することができる。この方法では、容易に平均粒径を測定することができる。あるいは、有機ＥＬ素子の層断面を電子顕微鏡観察して、複数個（例えば１００個）の粒体の平均から平均粒径を求めるようにしてもよい。
【００４８】
ところで、特許文献１（国際公開第２００９／１４１９０３号）には、光散乱層に用いる粒子の平均粒径として０．１ｎｍから１００００ｎｍのものが記載されているが、この文献の方法ではレイリー散乱を目的としている。レイリー散乱させるためには、平均粒径は１００ｎｍより小さいことが求められる。また、粒子を含む光散乱層の厚みは１００ｎｍ以下であり、その層より小さい粒子しか開示されていないため、当然、粒子の大きさは１００ｎｍより小さく、１００ｎｍより大きい粒子で散乱させるものとはいえない。よって、特許文献１の粒子はミー散乱体６とは異なるものであると考えられる。一方、本発明では、ミー散乱体６を用いることにより、可視光の光取り出し性を効率よく高めることができる。
【００４９】
ミー散乱体６の平均粒径の数値の上限は、特に限定されるものではないが、ミー散乱体６の平均粒径は、例えば、１００００ｎｍ以下であってよく、さらには１０００ｎｍ以下であってよい。平均粒径が可視光領域の波長と近くなることにより、ミー散乱を効率よく生じさせることができる。そのため、ミー散乱体６の平均粒径は、８００ｎｍ以下であってよい。さらに、ミー散乱体６の平均粒径は、７００ｎｍ以下であってもよい。また、発光層４から生じる可視光をミー散乱させることができれば平均粒径はさらに小さくてもよい。平均粒径が小さいとミー散乱体６の被覆が容易になる。そのため、ミー散乱体６の平均粒径は、６００ｎｍ以下であってよい。さらに、ミー散乱体６の平均粒径は、５００ｎｍ以下であってよい。
【００５０】
ミー散乱体６は、第１電極１と発光層４との間の機能層３によって被覆されている。被覆は、少なくともミー散乱体６の発光層４側で行われていればよい。ミー散乱体６が被覆されることにより、ミー散乱体６が発光層４側に飛び出してミー散乱体６が発光層４と接することが抑制される。そのため、ミー散乱体６が起因となってショート不良や発光不良が生じることを抑制することができる。
【００５１】
図１では、ミー散乱体６は散乱機能層５によって被覆されている。ミー散乱体６は、散乱機能層５に埋め込まれている。散乱機能層５の発光層４側の表面は平坦な面となっている。それにより、層が段切れすることがなくなり、ショート不良や発光不良を抑制することができる。詳しくは、ミー散乱体６は、散乱機能層５の層媒体９によって被覆されている。
【００５２】
ミー散乱体６は、平均粒径が散乱機能層５の厚みの１／３よりも大きいことが好ましい一態様である。より粒径の大きなミー散乱体６を用いることで、ミー散乱を効果的に行うことができる。ミー散乱体６の平均粒径は、散乱機能層５の厚みの半分よりも大きいことが好ましい。ミー散乱体６の平均粒径は、散乱機能層５の厚みの２／３よりも大きいことがより好ましい。ミー散乱体６の平均粒径は、散乱機能層５の厚みの３／４よりも大きいことがさらに好ましい。
【００５３】
ミー散乱体６の平均粒径は、散乱機能層５からミー散乱体６を除いてこのミー散乱体６が除かれた部分に散乱機能層５の材料を移動させて散乱機能層５の厚みを均一化したときの散乱機能層５の厚みの２倍以下であることが好ましい。ミー散乱体６を除いて散乱機能層５の厚みを均一化したときの散乱機能層５の厚みとは、ミー散乱体６を含有させずに散乱機能層５を形成した場合における散乱機能層５の厚みであってよい。この厚みは、いわば、層媒体９の材料で層を形成したときの厚みといってよい。ミー散乱体６の平均粒径と散乱機能層５の厚みとが、この関係になることで、散乱機能層５によってミー散乱体６を被覆しやすくなるため、比較的大きい粒径の粒体を含むことに起因する発光不良を抑制することができる。
【００５４】
ミー散乱体６の平均粒径は、散乱機能層５からミー散乱体６を除いてこのミー散乱体６が除かれた部分に散乱機能層５の材料を移動させて散乱機能層５の厚みを均一化したときの散乱機能層５の厚みの１倍以下であってもよい。それにより、散乱機能層５によってミー散乱体６をより被覆しやすくすることができる。
【００５５】
散乱機能層５の厚みは、５ｎｍ以上５００ｎｍ以下であることが好ましい。それにより、十分なキャリア注入性又はキャリア輸送性を得ることができるとともに、ミー散乱体６を支持することができる。特に、散乱機能層５が正孔注入層で構成される場合、その効果を高く得ることができる。散乱機能層５の厚みの好ましい下限は、キャリア注入・輸送機能発現および塗布プロセスを念頭に制御可能な膜厚という観点から設定されている。散乱機能層５の厚みの好ましい上限は、実用的な電流電圧特性が得られる範囲が考慮されて設定されている。またさらに、散乱機能層５の発光層４側の表面を平坦にするためには、散乱機能層５の厚みは１００ｎｍ以上になることがより好ましい。
【００５６】
ミー散乱体６は、散乱機能層５の内部において、ミー散乱体６の中心部が厚み方向に重ならずに積層されていてもよい。ミー散乱体６の中心部が厚み方向に重ならないようになることで、より厚みの薄い散乱機能層５でミー散乱体６を被覆することができるため、発光性をさらに高めることができる。ミー散乱体６の中心部は、ミー散乱体６の重心の位置を中心とし、この重心からミー散乱体６の外縁までの最も短い距離の半分を半径として形成される球体として考えてよい。ミー散乱体６は、散乱機能層５の内部において、ミー散乱体６が厚み方向に重ならずに積層されていてもよい。ミー散乱体６が厚み方向に重ならないとは、ミー散乱体６の投影図を基板８の表面と平行な面に描画したときに、各ミー散乱体６の投影図の外縁が分離されていることをいう。このように、ミー散乱体６が配置されることで、より厚みの薄い散乱機能層５でミー散乱体６を被覆することができるため、発光性をさらに高めることができる。
【００５７】
散乱機能層５において、層媒体９に対するミー散乱体６の体積比は、ミー散乱体：層媒体＝１：９〜９：１にすることができる。ミー散乱体６がこの体積比で含有されることにより、光取り出し効率をより向上することができる。層媒体９に対するミー散乱体６の体積比は、ミー散乱体：層媒体＝５：５〜９：１にすることが好ましい一態様である。この場合、ミー散乱体６の占める割合が増えるため、ミー散乱の作用を高めることができる。層媒体９に対するミー散乱体６の体積比は、ミー散乱体：層媒体＝１：９〜５：１にすることが好ましい他の一態様である。この場合、層媒体９の占める割合が増えるため、ミー散乱体６を層媒体９で被覆しやすくすることができる。
【００５８】
ミー散乱体６は、光透過性を有していてもよい。それにより、光を外部により多く取り出すことができる。
【００５９】
散乱機能層５が正孔注入層である場合、散乱機能層５に隣接する層は、正孔輸送層で構成することができる。すなわち、散乱機能層５である第１機能層３ａを正孔注入層で構成し、散乱機能層５に隣接する層である第２機能層３ｂを正孔輸送層で構成することができる。散乱機能層５と発光層４との間に機能層３を設けることにより、キャリア輸送性を高めることができるとともに、散乱機能層５の表面が仮に多少凹凸面になったとしても、凹凸面の平坦化を、散乱機能層５と発光層４との間の機能層３により行うことができる。
【００６０】
第２機能層３ｂの厚みは、１ｎｍ以上５００ｎｍ以下であることが好ましい。それにより、十分なキャリア注入性やキャリア輸送性を得ることができ、光取り出し効率を高めることができる。この範囲は、特に第２機能層３ｂが正孔輸送層であるときに好ましい。第２機能層３ｂの厚みの好ましい下限は、キャリア注入・輸送機能発現の観点から設定されている。第２機能層３ｂの厚みの好ましい上限は、実用的な電流電圧特性が得られる範囲が考慮されて設定されている。
【００６１】
有機ＥＬ素子においては、好ましい態様では、陽極側から正孔注入層及び正孔輸送層が配置され、陰極側から電子注入層及び電子輸送層が配置され、正孔輸送層と電子輸送層との間に一又は複数の発光層４が配置される。もちろん、駆動可能であれば、適宜、これらのうちの一又は複数の層を省略することも可能である。図１では、発光層４と第２電極２との間には、一の機能層３しか図示されていないが、もちろん、上記したように、この機能層３は複数の機能層３で構成されていてもよい。
【００６２】
ミー散乱体６は、適宜の粒体で構成することができる。ミー散乱体６は、粒子であることが好ましい一態様である。この場合、原則として、一つのミー散乱体６が一つの粒子により構成される。それにより、簡単に散乱機能層５を形成することができる。
【００６３】
散乱機能層５は、その形成方法は特に限定されないが、例えば、ミー散乱体６と層媒体９とを含む溶液を塗布することによって得ることができる。塗布法としては、スピンコート、スプレーコート、スリットコートなどが例示されるが、これに限定されるものではない。溶液中でミー散乱体６が分散し、塗布後、乾燥されることにより、ミー散乱体６が均一に配置した散乱機能層５が形成される。塗布法では高分子材料の層媒体９を用いることができる。例えば、高分子材料の正孔注入材料で散乱機能層５を形成することができる。
【００６４】
散乱機能層５は、その他の形成方法としては、例えば、ミー散乱体６を散乱機能層５の下地となる層（図１では第１電極１）に散布し、その上から散乱機能層５の層媒体９の材料を蒸着して形成することができる。蒸着法では低分子材料の層媒体９を用いることができる。例えば、ミー散乱体６の上に、低分子材料の正孔注入材料を蒸着することで、散乱機能層５を形成することができる。蒸着法では、ミー散乱体６が側部も含めて層媒体９により被覆されるように蒸着することが好ましい。
【００６５】
ミー散乱体６は、キャリア注入性及びキャリア輸送性の少なくとも一方を有することが好ましい。それにより、散乱機能層５の電気特性を高めることができ、発光効率を高めることができる。散乱機能層５に求められる電気化学的機能をミー散乱体６が有することで、ミー散乱体６が電気的特性を阻害することが抑制されるため、光取り出し効率を高めることができるのである。散乱機能層５が正孔注入層を構成する場合、ミー散乱体６のキャリア注入性は、正孔注入性である。散乱機能層５が正孔輸送層を構成する場合、ミー散乱体６のキャリア輸送性は、正孔輸送性である。散乱機能層５が正孔注入輸送層を構成する場合、ミー散乱体６のキャリア注入輸送性は、正孔注入輸送性である。
【００６６】
ミー散乱体６は、イオン化ポテンシャルが４．５〜６．０ｅＶであることが好ましい。それにより、散乱機能層５の電気特性をさらに高めることができ、発光効率を高めることができる。イオン化ポテンシャルが５．０〜５．５ｅＶ付近になると正孔注入性が良好に付与される。そのため、電気化学的特性を効果的に高めることができる。この場合、散乱機能層５は正孔注入層もしくは正孔輸送層、又は正孔注入輸送層であることが好ましい。
【００６７】
ミー散乱体６は、正孔移動度が１×１０−４ｃｍ２／Ｖｓ以上であることが好ましい。それにより、散乱機能層５の電気特性をさらに高めることができ、発光効率を高めることができる。この場合、散乱機能層５は正孔注入層もしくは正孔輸送層、又は正孔注入輸送層であることが好ましい。ミー散乱体６の正孔移動度の上限は、特に限定されるものではないが、例えば、ミー散乱体６の正孔移動度は１ｃｍ２／Ｖｓ以下であってよい。
【００６８】
ミー散乱体６の材料としては、無機物粒子、金属粒子、金属酸化物粒子、金属窒化物粒子など、適宜の粒子が挙げられる。なかでも、金属酸化物粒子が好ましい。とりわけ、ＴｉＯ２が好ましい。ＴｉＯ２のイオン化ポテンシャルは、結晶構造にもよるが、５．０〜６．０ｅＶにすることが容易である。また、ＴｉＯ２の正孔移動度は、１×１０−３ｃｍ２／Ｖｓ以上であり、容易に１×１０−４ｃｍ２／Ｖｓ以上にすることができる。そのため、ＴｉＯ２により構成されるミー散乱体６を用いると、キャリア注入性及びキャリア輸送性の高い散乱機能層５を形成することができる。
【００６９】
図２は、有機ＥＬ素子の他の一例である。図１の有機ＥＬ素子と同じ構成については同じ符号を付して説明を省略する。図２では、第１機能層３ａ（散乱機能層５）と第２機能層３ｂとの層界面の態様が、図１の素子とは異なっている。それ以外は、図１と同様に形成され得る。
【００７０】
ミー散乱体６は、第１電極１と発光層４との間の機能層３によって被覆されるが、図２では、散乱機能層５（第１機能層３ａ）の発光層４側の機能層３（第２機能層３ｂ）によって被覆されている。それにより、ミー散乱体６が発光層４側に飛び出して、発光層４と接することが抑制される。そのため、ミー散乱体６が起因となってショート不良や発光不良が生じることを抑制することができる。このように、散乱機能層５のみで被覆するのではなく、複数の機能層３でミー散乱体６を被覆することも好ましい。それにより、簡単にミー散乱体６を被覆することができる。また、散乱機能層５の厚みを薄くすることができる。
【００７１】
図２では、ミー散乱体６は散乱機能層５から一部がはみ出している。ミー散乱体６は粒径が大きい粒体であり、一方、散乱機能層５を構成する機能層３は厚みが薄い場合がある。この場合、ミー散乱体６が散乱機能層５から飛び出すことがある。しかしながら、散乱機能層５に隣接する機能層３によってミー散乱体６が被覆されることにより、発光不良が抑制される。
【００７２】
ミー散乱体６は、散乱機能層５に体積の半分以上が埋め込まれていることが好ましい。それにより、散乱機能層５の層媒体９がミー散乱体６をより強く保持することができ、製造時に粒体が脱落するなどの不良が発生することを抑制することができる。
【００７３】
散乱機能層５に隣接する機能層３（第２機能層３ｂ）の発光層４側の表面は平坦な面となっていることが好ましい。それにより、層が段切れすることが抑制され、ショート不良や発光不良を抑制することができる。特に、図２のように、第２機能層３ｂが最も第１電極１側に配置された発光層４に隣接して形成される場合には、第２機能層３ｂは、発光層４側の表面が平坦であることが好ましい。もちろん、被覆によりショート不良や発光不良は低減されるので、第２機能層３ｂの発光層４側の表面は、多少の凹凸を有していてもよい。
【００７４】
散乱機能層５が正孔注入層の場合、散乱機能層５に隣接する機能層３は、正孔輸送層で構成することができる。正孔輸送層でミー散乱体６を被覆すると、ミー散乱体６と重複する位置において正孔輸送層が正孔を発光層４側に輸送することが可能になり、ダークスポットなどの発光不良を低減することができる。
【００７５】
図２の例では、散乱機能層５の厚みは、５ｎｍ以上５００ｎｍ以下であることが好ましい。それにより、十分なキャリア注入性及びキャリア輸送性を得ることができるとともに、ミー散乱体６を支持することができる。特に、散乱機能層５が正孔注入層で構成される場合、その効果を高く得ることができる。また、散乱機能層５をより薄膜化することができる。ここで、図２の場合、散乱機能層５の厚みは、ミー散乱体６の飛び出した部分を除いた部分の厚みで考える。散乱機能層５の厚みは、層媒体９の領域の厚みといってよい。
【００７６】
図２の例では、第２機能層３ｂ（正孔輸送層）の厚みは、１ｎｍ以上５００ｎｍ以下であることが好ましい。それにより、十分なキャリア輸送性を得ることができ、光取り出し効率を高めることができる。また、ミー散乱体６を容易に被覆することができる。また、この層の発光層４側の表面をより平坦化することができる。
【００７７】
図２では、ミー散乱体６は、散乱機能層５の表面から一部が飛び出している。散乱機能層５の表面からミー散乱体６の一部が飛び出す場合、散乱機能層５を構成する層媒体９の厚み（飛び出し部分を除いた散乱機能層５の厚み）は、ミー散乱体６の粒径よりも小さくてもよい。それにより、ミー散乱体６をより薄い散乱機能層５によって、保持することができる。
【００７８】
なお、図２の有機ＥＬ素子では、ミー散乱体６は、二つの機能層３（第１機能層３ａ及び第２機能層３ｂ）を跨って配置されている。この場合、散乱機能層５は、ミー散乱体６を主として支持する層として考えることができる。あるいは、散乱機能層５は、積層の際に、ミー散乱体６を含むように形成した層として考えることができる。あるいは、二つの機能層３が散乱機能層５を構成していると考えることもできる。二つの機能層３が散乱機能層５を構成していると考えた場合には、図１の例に準じた構成となる。
【００７９】
図３は、有機ＥＬ素子の他の一例である。図１の有機ＥＬ素子と同じ構成については同じ符号を付して説明を省略する。図３では、第１機能層３ａ（散乱機能層５）と第２機能層３ｂとの層界面の態様が、図１の素子とは異なっている。それ以外は、図１と同様に形成され得る。
【００８０】
ミー散乱体６は、第１電極１と発光層４との間の機能層３によって被覆されるが、図３では、ミー散乱体６を被覆する散乱機能層５（層媒体９）の表面に凹凸が形成されている。ミー散乱体６をミー散乱性を有する粒径に維持したまま散乱機能層５の厚みを薄くしていった場合、ミー散乱体６の粒径と散乱機能層５の厚みとが近くなり、散乱機能層５の表面にミー散乱体６の形状が影響を及ぼすことがある。この場合、ミー散乱体６に起因する凹凸が散乱機能層５の表面に形成され得る。この構造は、ミー散乱の機能を高めるべくミー散乱体６の粒径を大きくし、散乱機能層５を薄膜化したときに生じ得る。しかしながら、ミー散乱体６は、散乱機能層５を構成する機能層３によって被覆されている。それにより、ミー散乱体６が発光層４側に飛び出して、発光層４と接することが抑制される。そのため、ミー散乱体６が起因となってショート不良や発光不良が生じることを抑制することができる。
【００８１】
図３では、散乱機能層５に隣接して平坦化するための機能層３（第２機能層３ｂ）が設けられている。それにより、第２機能層３ｂによって層界面を平坦化することができ、発光不良をより抑制することができる。
【００８２】
図３の例では、散乱機能層５の厚みは、５ｎｍ以上１００ｎｍ以下であることが好ましい。それにより、十分なキャリア注入性及びキャリア輸送性を得ることができるとともに、ミー散乱体６を支持することができる。特に、散乱機能層５が正孔注入層で構成される場合、その効果を高く得ることができる。なお、散乱機能層５の厚みは、層媒体９がミー散乱体６によって盛り上がって形成された凹凸がある場合、第１電極１側の面と凹凸面との間の平均厚みで計算される。また、この形態では、ミー散乱体６の平均粒径は、散乱機能層５からミー散乱体６を除いてこのミー散乱体６が除かれた部分に散乱機能層５の材料を移動させて散乱機能層５の厚みを均一化したときの散乱機能層５の厚みの２倍以下であることがより好ましい。
【００８３】
図３の例では、第２機能層３ｂ（正孔輸送層）の厚みは、１ｎｍ以上５００ｎｍ以下であることが好ましい。それにより、十分なキャリア輸送性を得ることができ、光取り出し効率を高めることができる。また、第２機能層３ｂの発光層４側の表面をより平坦化することができる。第２機能層３ｂの厚みは、表面に凹凸がある場合は、平均値により計算される。
【００８４】
図４は、有機ＥＬ素子の他の一例である。図１の有機ＥＬ素子と同じ構成については同じ符号を付して説明を省略する。図４では、散乱機能層５が発光層４と接している点が、図３の素子とは異なっている。それ以外は、図３と同様に形成され得る。
【００８５】
図４では、発光層４が、散乱機能層５に隣接して形成されている。すなわち、図３において、第２機能層３ｂが省略されたものが、図４の有機ＥＬ素子である。その場合、層構成を簡単にすることができる。第２機能層３ｂを省略する場合、散乱機能層５は、電荷注入性と電荷輸送性との両方を有することが好ましい。例えば、散乱機能層５は、正孔注入輸送層で構成することができる。
【００８６】
図４では、散乱機能層５の発光層４側の表面には凹凸が形成されている。しかしながら、ミー散乱体６が散乱機能層５によって被覆されているため、ショート不良を低減することができる。
【００８７】
また、図４の変形例として、散乱機能層５と第１電極１との間に、他の機能層３を設けてもよい。この場合、散乱機能層５と第１電極１との間の機能層３で正孔注入層を構成し、散乱機能層５で正孔輸送層を構成することができる。
【００８８】
図５は、有機ＥＬ素子の他の一例である。図１の有機ＥＬ素子と同じ構成については同じ符号を付して説明を省略する。図５では、散乱機能層５が発光層４と接している点が、図１の素子とは異なっている。それ以外は、図１と同様に形成され得る。
【００８９】
図５では、発光層４が、散乱機能層５に隣接して形成されている。すなわち、図１において、第２機能層３ｂが省略されたものが、図５の有機ＥＬ素子である。その場合、層構成を簡単にすることができる。第２機能層３ｂを省略する場合、散乱機能層５は、電荷注入性と電荷輸送性との両方を有することが好ましい。例えば、散乱機能層５は、正孔注入輸送層で構成することができる。
【００９０】
図５では、散乱機能層５の発光層４側の表面は平坦な面で構成されている。ミー散乱体６は、散乱機能層５によって被覆されている。そのため、ショート不良や発光不良をさらに低減することができる。ショート不良を抑制する観点からは、図４よりも図５の素子構成の方が有利である。ただし、薄膜化の観点からは、図５よりも図４の素子構成の方が有利な場合がある。また、電気的特性を高める観点からは、図１〜３のように、第２機能層３ｂを設ける方が有利である。ただし、図４及び図５の方が、層構成が簡単になるので、製造が容易になるという利点がある。
【００９１】
また、図５の変形例として、散乱機能層５と第１電極１との間に、他の機能層３を設けてもよい。この場合、散乱機能層５と第１電極１との間の機能層３で正孔注入層を構成し、散乱機能層５で正孔輸送層を構成することができる。
【００９２】
図６は、有機ＥＬ素子の他の一例である。図１の有機ＥＬ素子と同じ構成については同じ符号を付して説明を省略する。図６では、複数種類のミー散乱体６を用いている点が、図１の素子とは異なっている。それ以外は、図１と同様に形成され得る。また、複数種類のミー散乱体６を用いる構成は、図２〜５の形態にも適用可能である。
【００９３】
ミー散乱体６は、粒度分布において複数の極大値を示すことが好ましい一態様である。それにより、可視光の全体に亘って散乱性を高めることができる。また、複数の発光材料を有する場合には、各発光材料に適した散乱性を付与することができ、光取り出し効率を効率よく高めることができる。
【００９４】
図６の有機ＥＬ素子では、散乱機能層５は、平均粒径の異なる複数のミー散乱体６を有している。そのため、粒度分布を測定したときに、複数の極大値が示される。
【００９５】
図６では、平均粒径の大きい大粒径のミー散乱体６（大粒体６ａ）と、平均粒径の小さい小粒径のミー散乱体６（小粒体６ｂ）との二つのミー散乱体６が設けられている。平均粒径の大小は、ミー散乱体６間の相対的なものである。ミー散乱体６は、平均粒径が異なる三つの粒体で構成されていてもよい。ミー散乱体６は、平均粒径が異なる四つの粒体で構成されていてもよい。ミー散乱体６は、平均粒径が異なる五つ以上の粒体で構成されていてもよい。
【００９６】
図７は、ミー散乱体６の粒度分布の一例を示すグラフである。このグラフでは、粒径において二つの極大値（ピーク）を有している粒度分布を示している。実際の測定では、ピークとピークとの間は重複した量が観測されていてよい。小粒体６ｂのピークトップは粒径１５０ｎｍ付近である。大粒体６ａのピークトップは粒径２５０ｎｍ付近である。このため、可視光領域の全体に亘ってミー散乱を行うことがより可能になる。また、発光材料が複数の場合に、発光材料ごとに散乱性を高めることができる。もちろん、このグラフは、粒度分布の一例であり、ピークトップ（極大点）となる粒径は、他の値であってもよい。また、粒度分布においては、３つ以上の極大値を有していてもよい。
【００９７】
粒度分布における極大値は、個々のミー散乱体６の平均粒径と考えることができる。極大値として、粒径の小さいものと、粒径の大きいものとの二つが示される場合、粒径の小さいところで極大値を示すものは小粒体６ｂの平均粒径となり、粒径の大きいところで極大値を示すものは大粒体６ａの平均粒径となる。もちろん、原料の状態でミー散乱体６が分離して存在する場合は、個々のミー散乱体６の平均粒径であってもよい。しかしながら、ミー散乱体６が混合された後は、ミー散乱体６は分離が困難になるおそれがあるため、極大値を平均粒径として考えてもよい。
【００９８】
ミー散乱体６が粒度分布において複数の極大値を示す場合、複数の機能層３は複数の発光材料を含み、ミー散乱体６は、粒度分布において、発光材料の数と同数の極大値を示すことが好ましい。それにより、複数の発光材料を有する場合に、個々の発光材料ごとに発光材料に適した散乱性を付与することができ、光取り出し効率をさらに効率よく高めることができる。
【００９９】
図６の例では、二種類の平均粒径のミー散乱体６が用いられている。そして、発光層４は、第１電極１側の第１発光層４ａと、第１発光層４ａに第２電極２側で隣接する第２発光層４ｂとで、構成されている。第１発光層４ａに用いられる発光材料と、第２発光層４ｂに用いられる発光材料とは、発光波長が異なるものであってよい。なお、発光波長は、発光スペクトルのピークトップの位置として定義することができる。
【０１００】
発光層４は三以上であってもよい。すなわち、発光層４全体に含まれる発光材料は、三つ以上であってもよい。例えば、赤緑青の三色の発光材料を含む場合、赤の発光材料に対応した粒径のミー散乱体６と、緑の発光材料に対応した粒径のミー散乱体６と、青の発光材料に対応した粒径のミー散乱体６と、の３種類の粒径のミー散乱体６が用いられ得る。そして、この場合、粒度分布においては３つの極大値を示す。赤緑青のそれぞれの発光材料に対応した粒径のミー散乱体６を用いるようにすると、ミー散乱体６が赤緑青のそれぞれにおいて、効率よくミー散乱させることができるので、光取り出し性を効果的に高めることができる。特に白色発光の素子の光取り出し性を効率よく高めることができる。
【０１０１】
粒度分布において、小粒体６ｂの極大値が示す粒径と、大粒体６ａの極大値が示す粒径との差は、特に限定されるものではないが、３０ｎｍ以上が好ましく、５０ｎｍ以上がより好ましい。それにより、発光材料に適した光散乱作用をより得ることができる。三種類やそれ以上の平均粒径のミー散乱体６を用いる場合も、各粒体間（三種類では小粒体、中粒体及び大粒体の各間）の極大値が示す粒径の差は、３０ｎｍ以上が好ましく、５０ｎｍ以上がより好ましい。なお、ミー散乱体６は、粒度分布において複数の極大値を有する場合、極大値を示す最も小さい粒径と、極大値を示す最も大きい粒径との差は１０００ｎｍの範囲内であってよい。上記のような粒径差になると、演色性を高めたい場合などに、複数の発光材料のピーク波長差を３０ｎｍ程度にしたときにも、ミー散乱作用を得ることができる。
【０１０２】
大粒体６ａのミー散乱体６と、小粒体６ｂのミー散乱体６とは、粒径が異なる以外は、同じ材料で構成されていることが好ましい。それにより、簡単に散乱機能層５を形成することができる。ミー散乱体６の粒度分布が三つ以上の極大値を示す場合（三種類以上の平均粒径のミー散乱体６を用いる場合）も同様である。
【０１０３】
図８は、有機ＥＬ素子の他の一例である。図１の有機ＥＬ素子と同じ構成については同じ符号を付して説明を省略する。図８では、ミー散乱体６がレンズ形状となっている点が、図１の素子とは異なっている。それ以外は、図１と同様に形成され得る。
【０１０４】
ミー散乱体６は、少なくともその一部がレンズ形状であることが好ましい。それにより、レンズ形状によって光の方向を変化させて光を取り出すことができるため、光取り出し効率を効果的に高めることができる。ミー散乱体６はレンズ形状でないものが含まれていてもよいが、より好ましくは、ミー散乱体６は、散乱機能層５に含まれるものの全てがレンズ形状をしている。それにより、光取り出し効率をさらに向上することができる。
【０１０５】
ミー散乱体６のレンズ形状は、半球レンズ状であることがより好ましい一態様である。それにより、光をより多く外部に取り出すことができる。ミー散乱体６のレンズ形状は、半楕円体（楕円体の半分）であることがより好ましい他の一態様である。それにより、光をより多く外部に取り出すことができる。
【０１０６】
図８では、レンズ形状のミー散乱体６が設けられている。ミー散乱体６は外部に光をより多く取り出せるようにレンズ形状が配向されている。ミー散乱体６は、断面が半円又は半楕円の曲面が発光層４側に向くように、配置されることが好ましい。図６では、散乱機能層５に光取り出し側で隣接する層（第１電極１）に隣接してミー散乱体６が設けられている。そして、半球体又は半楕円体のミー散乱体６は、球又は楕円体が分断されて形成された面（平面）を第１電極１の表面に接触させている。このように、隣接する層に隣接させてミー散乱体６を配置させると、ミー散乱体６を容易にレンズ機能を発揮するように配向させることができる。
【０１０７】
図９は、有機ＥＬ素子の他の一例である。図１の有機ＥＬ素子と同じ構成については同じ符号を付して説明を省略する。図９では、ミー散乱体６が微小粒子７の凝集体で構成されている点が、図１の素子とは異なっている。それ以外は、図１と同様に形成され得る。
【０１０８】
ミー散乱体６は、微小粒子７の凝集体によって構成されていることが好ましい一態様である。それにより、ミー散乱体６を容易に得ることができ、簡単に光取り出し効率を高めることができる。また、微小粒子７の凝集を用いるようにすると、層界面の凹凸を容易に緩和することができるため短絡を低減することができ、信頼性を向上することができる。微小粒子７の凝集では、被覆を容易に行うことができる。
【０１０９】
図９では、微小粒子７が凝集したミー散乱体６を有する散乱機能層５が図示されている。ミー散乱体６は、複数の微小粒子７の凝集体によって構成されている。微小粒子７は、凝集したミー散乱体６の平均粒径が、上記したような範囲になるように凝集している。微小粒子７がそのまま単独で凝集せずに含まれるとミー散乱の機能は弱くなるが、微小粒子７が凝集することによってミー散乱性を付与することができる。
【０１１０】
散乱機能層５内には、凝集していない微小粒子７が存在していてもよい。散乱機能層５内には、１００ｎｍより小さい粒径の凝集体が存在していてもよい。その場合も、それ以外の微小粒子７の凝集によって形成された１００ｎｍより大きい粒径のミー散乱体６が存在することで、ミー散乱性を付与することが可能である。
【０１１１】
微小粒子７は、ミー散乱体６を形成し得る適宜の材料で構成することができる。微小粒子７は、好ましくは、キャリア注入性及びキャリア輸送性の少なくとも一方を有する。微小粒子７の材料は、上記したミー散乱体６の材料が例示される。微小粒子７は、好ましくは、イオン化ポテンシャルが４．５〜６．０ｅＶである。微小粒子７は、好ましくは、正孔移動度が１×１０−４ｃｍ２／Ｖｓ以上である。微小粒子７は、好ましくは、ＴｉＯ２により構成される。それらの理由は、ミー散乱体６の材料で説明した理由と同様である。
【０１１２】
微小粒子７の平均粒径は、１ｎｍ以上２０ｎｍ以下であることが好ましい。それにより、凝集によってミー散乱性の高いミー散乱体６を容易に得ることができる。
【０１１３】
微小粒子７の平均粒径は、ミー散乱体６と同様の方法で測定することができる。測定方法として、例えば、レーザー回折法又は電子顕微鏡観察が用いられる。
【０１１４】
微小粒子７を用いて散乱機能層５を形成した場合、発光面から散乱機能層５を観察したときに、白濁を呈していることが好ましい。それにより、微小粒子７によるミー散乱の作用を高めることができる。白濁を呈しているか否かは、光取り出し側から発光面を観察することにより確認することができる。有機ＥＬ素子においては、通常、反射層以外については、各層は透明であるため、白濁が確認されれば、微小粒子７に由来するものと同定できる。
【０１１５】
微小粒子７の凝集体は、例えば、微小粒子７と散乱機能層５の層媒体９とを含む溶液を塗布することによって得ることができる。塗布法としては、スピンコート、スプレーコート、スリットコートなどが例示されるが、これに限定されるものではない。微小粒子７にあっては、溶液中で複数の微小粒子７が凝集し、ミー散乱体６が形成される。ミー散乱体６を形成するために、凝集性を有する微小粒子７を用いることが好ましい。微小粒子７は一次粒子として考えることができ、微小粒子７が凝集したミー散乱体６は微小粒子７の二次粒子と考えることができる。微小粒子７の凝集によって形成されたミー散乱体６の平均粒径は、大きくなりすぎないことが好ましい。ミー散乱体６の平均粒径が大きくなると、発光不良が生じやすくなるおそれがある。微小粒子７の凝集では、粒子の凝集を利用しているため、ミー散乱体６は層媒体９によって被覆されやすくなる。そのため、信頼性を高めることができる。
【０１１６】
図１０は、有機ＥＬ素子の他の一例である。図１及び図９の有機ＥＬ素子と同じ構成については同じ符号を付して説明を省略する。図１０では、微小粒子７の凝集体で構成されたミー散乱体６がレンズ形状になっている点が、図９の素子とは異なっている。それ以外は、図９と同様に形成され得る。
【０１１７】
図１０では、図９と同様に、微小粒子７が凝集したミー散乱体６を有する散乱機能層５が図示されている。ただし、図１０では、微小粒子７が凝集したミー散乱体６は、レンズ形状になっている。それにより、レンズ形状によって光の方向を変化させて光を取り出すことができるため、光取り出し効率を効果的に高めることができる。
【０１１８】
ミー散乱体６のレンズ形状の具体的な態様は、図８の有機ＥＬ素子と同じであってよい。すなわち、半球状又は半楕円体状であってよい。また、断面が半円又は半楕円体の曲面が発光層４側に配向するものであってよい。
【０１１９】
図１０では、散乱機能層５に光取り出し側で隣接する層（第１電極１）に隣接して、微小粒子７のミー散乱体６が設けられている。このように、下地となる層に隣接させてミー散乱体６を配置させると、ミー散乱体６をレンズ状に容易に配向させることができる。
【０１２０】
微小粒子７は、図９の説明で述べた材料と同様の材料で構成することができる。微小粒子７の凝集も同様の方法で行うことができる。また、図１０の有機ＥＬ素子では、微小粒子７をピンポイントに散布し、その上から、層媒体９を積層させて散乱機能層５を形成することも可能である。層媒体９の積層は蒸着法により行うことができる。ピンポイントの散布により、山状に微小粒子７を積み上げれば、レンズ形状のミー散乱体６を容易に形成することができる。
【０１２１】
上記の各有機ＥＬ素子においては、電極、及び、発光層４を含む各機能層３は、適宜の材料を用いて形成することができる。散乱機能層５を構成する機能層３は、上記で説明したように、塗布又は蒸着で形成することができる。塗布の場合、平坦な表面を形成しやすい。蒸着の場合、下地形状に追随した表面形状になりやすい。そのため、ミー散乱体６を下地に散布した後、蒸着する方法では、図３のような形状を形成しやすくなる。その他の機能層３は、塗布又は蒸着で形成することができる。複数の機能層３は、散乱機能層５以外の層を蒸着プロセスによって形成することが好ましい一態様である。それにより、良質の層を効率よく精度高く積層形成することができる。
【０１２２】
電極（第１電極１及び第２電極２）は、蒸着、スパッタ、塗布などで形成することができる。ボトムエミッション構造では、第１電極１は、基板８の表面に接して形成することができる。もちろん、第１電極１と基板８との間に光取り出し構造を設けてもよいが、上記の有機ＥＬ素子では、発光層４と第１電極１との間において、散乱性を有する層（散乱機能層５）を設けているため、光取り出し構造を設けなくてもよい。そのため、有機ＥＬ素子においては、素子構成が簡単になり、製造が容易になる。そして、面状の照明装置として有用な有機ＥＬ素子を効率よく得ることができる。
【符号の説明】
【０１２３】
１      第１電極
２      第２電極
３      機能層
３ａ    第１機能層
３ｂ    第２機能層
４      発光層
５      散乱機能層
６      ミー散乱体
７      微小粒子
８      基板
９      層媒体
【図１】
2014220159.tif 000003
【図２】
2014220159.tif 000004
【図３】
2014220159.tif 000005
【図４】
2014220159.tif 000006
【図５】
2014220159.tif 000007
【図６】
2014220159.tif 000008
【図７】
2014220159.tif 000009
【図８】
2014220159.tif 000010
【図９】
2014220159.tif 000011
【図１０】
2014220159.tif 000012